"水晶振動子から構成されたセンサーの電極上に、溶液状又は半固体状の測定物質を接触させ、前記水晶振動子の共振周波数Fsの変化量ΔFsと、共振周波数FsのコンダクタンスGmaxの半値であるコンダクタンス12Gmaxとなる第1の周波数F1及び第2の周波数F2の半値半周波数F1F22の変化量ΔFwを測定し、前記共振周波数の変化量ΔFs及び半値半周波数の変化量ΔFwのそれぞれの2乗の差に基づいて前記測定物質の貯蔵弾性率Gと、前記共振周波数の変化量ΔFs及び半値半周波数の変化量ΔFwの積に基づいて前記測定物質の損失弾性率Gとの少なくとも何れかを求めることを特徴とする粘弾性の測定方法。前記貯蔵弾性率Gは、下記数1で表され、前記損失弾性率Gは、下記数2で表され、上記式中、F0は基本振動周波数、Zqは前記水晶振動子のせん断応力であり、ρvは前記測定物質の密度であることを特徴とする請求項1に記載の粘弾性の測定方法。測定周波数を前記水晶振動子の基本波又はオーバートーン3倍波、5倍波、7倍波とすることを特徴とする請求項1に記載の粘弾性の測定方法。前記測定物質は、前記電極のみに接触させることを特徴とする請求項1に記載の粘弾性の測定方法。前記測定物質を100μL以下とすることを特徴とする請求項1に記載の粘弾性の測定方法。水晶振動子から構成されたセンサーと、前記水晶振動子の共振周波数Fsの変化量ΔFs及び共振周波数FsのコンダクタンスGmaxの半値であるコンダクタンス12Gmaxとなる第1の周波数F1及び第2の周波数F2の半値半周波数F1F22の変化量ΔFwを測定するための測定手段と、前記共振周波数の変化量ΔFs及び半値半周波数の変化量ΔFwのそれぞれの2乗差、及び、前記共振周波数の変化量ΔFs及び半値半周波数の変化量ΔFwの積を演算により求めるための演算手段とを備えたことを特徴とする粘弾性の測定装置。そこで、本発明は、測定物質が微量であっても、その粘弾性を測定できる測定方法及び測定装置を提供することを目的とする。本発明の粘弾性の測定方法は、請求項1に記載される通り、水晶振動子から構成されたセンサーの電極上に、溶液状又は半固体状の測定物質を接触させ、前記水晶振動子の共振周波数Fsの変化量ΔFsと、共振周波数FsのコンダクタンスGmaxの半値であるコンダクタンス12Gmaxとなる第1の周波数F1及び第2の周波数F2の半値半周波数F1F22の変化量ΔFwを測定し、前記共振周波数の変化量ΔFs及び半値半周波数の変化量ΔFwのそれぞれの2乗の差に基づいて前記測定物質の貯蔵弾性率Gと、前記共振周波数の変化量ΔFs及び半値半周波数の変化量ΔFwの積に基づいて前記測定物質の損失弾性率Gとの少なくとも何れかを求めることを特徴とする。また、請求項2記載の発明は、上記測定方法において、前記貯蔵弾性率Gは、下記数1で表され、前記損失弾性率Gは、下記数2で表され、上記式中、Zqは前記水晶振動子のせん断応力であり、ρvは前記測定物質の密度、F0は基本振動周波数、とすることを特徴とする。また、請求項3記載の本発明は、上記測定方法において、測定周波数を前記水晶振動子の基本波又はオーバートーン3倍波、5倍波、7倍波とすることを特徴とする。また、請求項4記載の本発明は、上記測定方法において、前記測定物質は、前記電極のみに接触させることを特徴とする。また、請求項5記載の本発明は、上記測定方法において、前記測定物質を100μL以下とすることを特徴とする。次に、本発明の粘弾性の測定装置は、請求項6に記載の通り、水晶振動子から構成されたセンサーと、前記水晶振動子の共振周波数Fsの変化量ΔFs及び共振周波数FsのコンダクタンスGmaxの半値であるコンダクタンス12Gmaxとなる第1の周波数F1及び第2の周波数F2の半値半周波数F1F22の変化量ΔFwを測定するための測定手段と、前記共振周波数の変化量ΔFs及び半値半周波数の変化量ΔFwのそれぞれの2乗差、及び、前記共振周波数の変化量ΔFs及び半値半周波数の変化量ΔFwの積を演算により求めるための演算手段とを備えたことを特徴とする。本発明によれば、溶液状又は半固体状の測定物質の量が、例えば、100μL以下の微量の場合にも、その物質の粘弾性率の測定が可能となる。また、微量測定のために撹拌が実施できない場合に生じる定在波特開2005098866号公報参照の低減には、オーバートーンを使用することが有効であり、精度の高い測定が可能となる。また、測定物質をセンサーの電極にのみ接触させて測定するようにすればより微量のサンプル量での測定が可能となる。上記した本発明における粘弾性とは、固体的な弾性成分と液体的な粘性成分とを同時に持つ性状をいうものとする。粘弾性は、一般的には、複素弾性率Gで表され下記数3の通り、GとGとの複素数で表される。貯蔵弾性率Gは、歪みのエネルギーが応力として物質の内部に蓄えられる成分でその物質の弾性成分を表し、損失弾性率Gは物質に与えられたエネルギーが熱等の他のエネルギーに変換されて損失してしまう成分でその物質の粘性成分を表す。この粘弾性を有する物質で、本発明における測定の対象となる物質としては、高分子溶液、コロイド溶液、ゲルやゴム等を挙げることができる。本発明では、QCMを利用した測定装置で、水晶振動子に測定物質を接触させて基本波により振動させた場合の共振周波数Fsの変化量ΔFsと、共振周波数Fsのコンダクタンス波形における半値半幅F1F22の変化量ΔFWとを利用して測定物質の粘弾性率を測定する。F1及びF2は、図1に示すように、水晶振動子を直列状態に置く共振周波数Fsと、前記水晶振動子が共振状態にあるときのコンダクタンスGmaxの半分の大きさGmax2の半値コンダクタンスを与える第一の周波数F1及び第二の周波数F2をいうものとする。上記値を使用して、溶液又は半固体の粘弾性率G、Gは下記の数4及び数5で表される。上式において、Zqは水晶振動子のせん断応力gmseccm2、ρvは測定物質の密度gcm3、F0は基本振動周波数を表すものとする。上記ΔFsとΔF1F22の周波数変化を測定し、溶液又は半固体の密度を代入することにより、下記の通り、粘弾性率G、Gを求めることができる。上記のように、二乗差ΔFw2ΔFs2及び積ΔFsΔFsのそれぞれから、G及びGを求めることができる。上記測定においては、基本波による共振周波数を測定するようにしてもよいが、撹拌が実施できない微量な試料に対して測定を行う場合には、オーバートーンを使用することが好ましい。測定の際に生じる定在波の低減が可能となり、精度の高い測定が可能となるからである。尚、共振周波数には、共振周波数の近傍の周波数も含まれ、例えば、±500kHz程度の範囲をスキャンすることまで含まれる。また、本発明の測定方法に関しては、測定物質の量については特に制限はなく、図2に示すように、水晶振動子1を容器2の底面に設けた構造としたものに測定物質3を注入したり、或いは、図3に示すように、水晶振動子1を構成する電極4上にのみ測定物質5を接触させるようにしてもよい。但し、水晶振動子1は中心の電極4の部分にのみ感度が集中しているため、図3に示すように、電極4のみに測定物質を接触させることが好ましく、この場合の測定物質3の量は電極4の直径の大きさにもよるが、直径25mmの場合は10μLの極微量液量での測定が可能である。また、純水中における厚みすべり振動の侵入深度は27MHzの水晶振動子で約01μm、5MHzの水晶振動子で約02μmであることから、水晶振動子の電極を覆う液量は100μLの測定物質の量で十分であり、且つ、ゲルやグリース等の半固体の物質は電極上に数mm程度塗布することでも十分であることがわかる。次に、本発明の測定方法について、より具体的に説明する。図4に示す測定装置は、水晶振動子を備えたセンサー部6及びネットワークアナライザー7から構成される測定手段と、センサー部6の温度調整を行うためにセンサー部6の下方に設けられたベルチェ素子8及びペルチェコントローラ9から構成される温調手段とから構成され、各系をするための制御手段、測定結果等の表示手段、測定結果に基づいて上述した数6及び数7の演算を行うために中央演算処理装置等から構成される演算手段、及び、RAMROM等から構成される記憶手段を備えたコンピュータ10に接続される。センサー部2の水晶振動子1は、図5a、bにその平面図と断面図とをそれぞれ示すように、円形状に形成された石英製の結晶板11の表面側と裏面側とにそれぞれ第一の金電極12と第二の金電極13と備えている。尚、図示される金電極12、13は、円形状に構成され、それぞれにリード線12a、13aが接続されている。裏面側の第二の金電極13は、図示しないが樹脂カバーにより被覆されており、水晶振動子1を溶液中に入れた状態でも、裏面側の第二の金電極13が溶液に曝されず、振動できるように構成されている。ネットワークアナライザー7は、信号供給回路と測定回路とを備え、信号供給回路は、周波数を変化させながら交流の入力信号を出力することができるように構成され、測定回路は、水晶振動子1の出力信号や、信号供給回路から出力される入力信号に基づいて、水晶振動子1の共振周波数や位相等の電気的特性を測定して、コンピュータ10に出力することができるように構成されている。上記構成により、水晶振動子に測定対象物が接触した際のΔFs及びΔFWを測定し、上記数6及び数7により、G及びGの少なくとも何れかを求めることができる。以下に、本発明の一実施例について説明する。図4で示した装置構成において、直径25mmの金電極12を備えた27MHzの水晶振動子1を使用した測定例を説明する。洗浄した金電極12上に、牛血清アルブミンBSA溶液濃度50mgmL,75mgmL,100mgmL,150mgmL,200mgmLを10μL載置してΔFsとΔFwの変化量を測定した結果を表1に示す。この周波数変化量と牛血清アルブミンBSA溶液の密度ほとんどが純水なのでほぼ1と仮定を用いて、G、Gを求めた結果を以下の図6に示す。図6から、本発明の測定方法によれば、10μLの測定物質スポイト一滴分でもその粘弾性のG及びGを正確に測定できることがわかる。"